Patent RU-2429319-C1 (RU)
Inventor: GORELENKOV VALENTIN KONSTANTINOVICH
IPC: D03D15/513
Filed: 2010-08-13
Granted: 2011-09-20
Abstract: Изобретение относится к многослойным сорбционным волокнистым защитным материалам. Многослойный сорбционный нетканый материал с огнезащитным мембранотканевым слоем состоит из 1-5 однородных или разнородных внутренних слоев нетканого высокопористого материала из наполненных твердыми сорбционными частицами волокон на основе полиакрилонитрила или его смеси с полиуретаном. В качестве наполнителя сорбционных слоев из нетканого высокопористого материала используют твердые частицы активированного угля, катионита или анионита с размерами частиц менее 6 мкм, размещенные в объеме нетканого высокопористого материала в количестве 38-64 мас.%. Сорбционные слои материала армированы приклеиванием расположенными с двух сторон сорбционных слоев наружным покровным и наружным подстилающим ткаными армирующими слоями, выполненными из вискозно-лавсанового основовязаного материала на основе высокопрочного полиэфирного волокна, содержащего 25-35 мас.% вискозного волокна. Для приклеивания используют клеевую порошковую композицию на основе сополимера этилена, содержащую на 100 массовых частей сополимера этилена 17-21% винилацетата и 0,0144-0,0176 массовых частей высокодисперсного гидрофобного неуплотненного диоксида кремния. Материал дополнительно оснащен со стороны своего наружного покровного тканого армирующего слоя огнезащитным мембранотканевым материалом, выполненным двухслойным из внутреннего мембранного слоя, прилегающего к поверхности наружного покровного тканого армирующего слоя, и наружного огнезащитного слоя. Соотношение толщины внутреннего мембранного слоя огнезащитного мембранотканевого материала к толщине его наружного огнезащитного слоя выбрано от 0,2 до 3,0. Внутренний мембранный слой материала выполнен с размером пор 0,15-0,65 мкм из сополимера поливинилиденфторида с 22-32 мас.% тетрафторэтилена. Материал мембранного слоя имеет паро-, воздухопроницаемость при 36°С 50-86 г/м 2 . час, водоупорность 1,7-1,8 кгс/см 2 , точку пузырька 0,4-0,6 кгс/см и поверхностную плотность 20-118 г/м 2 . Наружный огнезащитный слой выполнен с линейной плотностью 38 текс, разрывной нагрузкой 100-2000 Н и разрывным удлинением 3,9-4,5% из двухкомпонентной комбинированной нити, первый компонент которой в виде стержня представляет собой арамидную комплексную нить или пряжу с линейной плотностью 6,3-14,3 текс, а второй компонент комбинированной нити в виде оплетки стержня с количеством витков 600-900 кр/м представляет собой целлюлозосодержащие нити или пряжу с линейной плотностью 10-30 текс. В арамидной нити или пряже используют полипарафенилентерефталамидные, полиметафенилентерефталамидные, сополипарафенилентерефталамидные или сополипарафениленбензимидазолтерефталамидные волокна с кислородным индексом более 30, а в качестве целлюлозосодержащей нити или пряжи используют модифицированную огнестойкую вискозную нить или пряжу. Ткань наружного слоя выполнена главным переплетением с поверхностной плотностью 150-200 г/м 2  при следующем соотношении компонентов, мас.%: арамидная нить 15-50, целлюлозосодержащая нить или пряжа 50-85. Обеспечивается повышение огнестойкости, водонепроницаемости, сопротивляемости проникновению ветра, аэрозольной непроницаемости, при сохранении высокой гигроскопичности и паро- воздухопроницаемости материала для отвода избытка влаги от поверхности кожного покрова человека. 10 з.п. ф-лы.